(57)【要約】【課題】貼り付け時に接着界面に気泡が含まれるのを抑制可能な偏光フィルムを得ることができるポリビニルアルコール樹脂フィルム材料を提供する。【解決手段】本発明に係るポリビニルアルコール樹脂フィルム材料は、偏光フィルムを形成するためのポリビニルアルコール樹脂フィルムを得るために用いられる。本発明に係るポリビニルアルコール樹脂フィルム材料は、けん化度が異なる複数のポリビニルアルコールを含む。上記ポリビニルアルコール全体での平均重合度が２０００以上、３５００以下である。上記ポリビニルアルコール全体での平均けん化度が９３モル％を超える。【選択図】なし【特許請求の範囲】
【請求項１】
偏光フィルムを形成するためのポリビニルアルコール樹脂フィルムを得るために用いられるポリビニルアルコール樹脂フィルム材料であって、
けん化度が異なる複数のポリビニルアルコールを含み、
前記ポリビニルアルコール全体での平均重合度が２０００以上、３５００以下であり、
前記ポリビニルアルコール全体での平均けん化度が９３モル％を超える、ポリビニルアルコール樹脂フィルム材料。
【請求項２】
前記ポリビニルアルコール全体での平均けん化度が９８モル％以下である、請求項１に記載のポリビニルアルコール樹脂フィルム材料。
【請求項３】
前記ポリビニルアルコール中の前記けん化度が最も大きいポリビニルアルコールの前記けん化度と、前記ポリビニルアルコール中の前記けん化度が最も小さいポリビニルアルコールの前記けん化度との差の絶対値が、１０モル％以下である、請求項１又は２に記載のポリビニルアルコール樹脂フィルム材料。
【請求項４】
前記ポリビニルアルコール中の前記けん化度が最も大きいポリビニルアルコールの前記けん化度と、前記ポリビニルアルコール中の前記けん化度が最も小さいポリビニルアルコールの前記けん化度との差の絶対値が、１モル％以上である、請求項１〜３のいずれか１項に記載のポリビニルアルコール樹脂フィルム材料。
【請求項５】
溶剤をさらに含む、請求項１〜４のいずれか１項に記載のポリビニルアルコール樹脂フィルム材料。
【請求項６】
請求項１〜５のいずれか１項に記載のポリビニルアルコール樹脂フィルム材料の製造方法であって、
けん化度が異なる複数のポリビニルアルコールを配合する工程を備え、
前記ポリビニルアルコール全体での平均重合度が２０００以上、３５００以下であり、前記ポリビニルアルコール全体での平均けん化度が９３モル％を超えるポリビニルアルコール樹脂フィルム材料を得る、ポリビニルアルコール樹脂フィルム材料の製造方法。
【請求項７】
請求項１〜５のいずれか１項に記載のポリビニルアルコール樹脂フィルム材料をフィルム状にしたポリビニルアルコール樹脂フィルムを染色及び延伸することにより得られる偏光フィルム。
【請求項８】
請求項１〜５のいずれか１項に記載のポリビニルアルコール樹脂フィルム材料をフィルム状にして、ポリビニルアルコール樹脂フィルムを得るフィルム化工程と、
前記ポリビニルアルコール樹脂フィルムを染色する染色工程と、
前記ポリビニルアルコール樹脂フィルムを延伸する延伸工程とを備える、偏光フィルムの製造方法。
【請求項９】
ホウ素化合物を用いて、固定処理を行う固定化工程をさらに備える、請求項８に記載の偏光フィルムの製造方法。
【請求項１０】
前記染色工程後に、前記延伸工程を行う、請求項８又は９に記載の偏光フィルムの製造方法。
【発明の詳細な説明】
【技術分野】
【０００１】
本発明は、偏光フィルムを形成するためのポリビニルアルコール樹脂フィルムを得るために用いられるポリビニルアルコール樹脂フィルム材料及びポリビニルアルコール樹脂フィルム材料の製造方法に関する。また、本発明は、該ポリビニルアルコール樹脂フィルム材料を用いた偏光フィルム及び偏光フィルムの製造方法に関する。
【背景技術】
【０００２】
従来、液晶表示装置等では、ポリビニルアルコール（以下、ＰＶＡと記載することがある）樹脂フィルムにより形成された偏光フィルムが広く用いられている。
【０００３】
ＰＶＡ樹脂フィルムを用いて偏光フィルムを製造する際には、例えばＰＶＡ樹脂フィルムを一軸延伸し、次に染色する。その後、ホウ素化合物などで固定処理を行う。または、ＰＶＡ樹脂フィルムを染色した後に一軸延伸し、次にホウ素化合物などで固定処理を行う。
【０００４】
下記の特許文献１には、ＰＶＡ樹脂フィルムを用いた偏光フィルム及びその製造方法が開示されている。特許文献１では、フィルム幅が２ｍ以上であり、幅方向に１ｃｍ離れた２点間のレターデーション差が５ｎｍ以下であり、かつ幅方向に１ｍ離れた２点間のレターデーション差が５０ｎｍ以下であるＰＶＡ樹脂フィルムが記載されている。
【０００５】
また、偏光フィルムでは、優れた偏光性能が強く求められている。特許文献１では、偏光性能と耐久性との観点から、ＰＶＡのけん化度が９５モル％以上であることが好ましく、９９．５モル％以上であることが最も好ましいことが記載されている。
【０００６】
下記の特許文献２には、支持フィルム上にＰＶＡを塗布してＰＶＡ層を形成し、ＰＶＡ層を支持フィルムとともに延伸し、染色して得られる偏光板及びその製造方法が記載されている。特許文献２では、けん化度が９８．０〜９９．９モル％であり、重合度が１７００〜２６００である完全けん化型のＰＶＡを用いることが記載されている。上記ＰＶＡを水に溶解させた溶液を塗工し、乾燥することにより、上記ＰＶＡ層が形成されている。
【先行技術文献】
【特許文献】
【０００７】
【特許文献１】特許第３４２２７５９号公報
【特許文献２】特開２０００−３３８３２９号公報
【発明の概要】
【発明が解決しようとする課題】
【０００８】
特許文献１，２に記載のような従来のＰＶＡ樹脂フィルムでは、ＰＶＡ樹脂フィルムの表面の平滑性が低いことがある。このため、ＰＶＡ樹脂フィルムにより形成された偏光フィルムを貼り合わせる際に、接着界面に気泡が含まれて、偏光板などに外観不良が生じることがある。この結果として、得られる液晶表示装置において、輝点欠点が生じたり、コントラストが低下したり、映像の歪みが生じたりするという問題がある。
【０００９】
また、従来のＰＶＡ樹脂フィルムを用いて偏光フィルムを製造する際に、固定処理における固定化反応が不均一になることがある。例えば、偏光フィルムの内部まで架橋反応が十分に進行しないことがある。このため、偏光フィルムが高湿下で用いられた場合などに、膨潤することがある。この結果として、得られる液晶表示装置において、光学特性のむらが生じたり、偏光度が低下したりするという問題がある。特に、液晶表示装置の画面サイズが大きいと、パネル周辺で光漏れが生じやすい。
【００１０】
本発明の目的は、貼り付け時に接着界面に気泡が含まれるのを抑制可能な偏光フィルムを得ることができるポリビニルアルコール樹脂フィルム材料及びポリビニルアルコール樹脂フィルムの製造方法、並びに該ポリビニルアルコール樹脂フィルム材料を用いた偏光フィルム及び偏光フィルムの製造方法を提供することである。
【００１１】
本発明の限定的な目的は、部分的な架橋むらを抑制して、均一な偏光フィルムを得ることができるポリビニルアルコール樹脂フィルム材料及びポリビニルアルコール樹脂フィルム材料の製造方法、並びに該ポリビニルアルコール樹脂フィルム材料を用いた偏光フィルム及び偏光フィルムの製造方法を提供することである。
【課題を解決するための手段】
【００１２】
本発明の広い局面によれば、偏光フィルムを形成するためのポリビニルアルコール樹脂フィルムを得るために用いられるポリビニルアルコール樹脂フィルム材料であって、けん化度が異なる複数のポリビニルアルコールを含み、前記ポリビニルアルコール全体での平均重合度が２０００以上、３５００以下であり、前記ポリビニルアルコール全体での平均けん化度が９３モル％を超える、ポリビニルアルコール樹脂フィルム材料が提供される。
【００１３】
前記ポリビニルアルコール全体での平均けん化度が９８モル％以下であることが好ましい。前記ポリビニルアルコール中の前記けん化度が最も大きいポリビニルアルコールの前記けん化度と、前記ポリビニルアルコール中の前記けん化度が最も小さいポリビニルアルコールの前記けん化度との差の絶対値が、１０モル％以下であることが好ましい。前記ポリビニルアルコール中の前記けん化度が最も大きいポリビニルアルコールの前記けん化度と、前記ポリビニルアルコール中の前記けん化度が最も小さいポリビニルアルコールの前記けん化度との差の絶対値が、１モル％以上であることが好ましい。
【００１４】
本発明に係るポリビニルアルコール樹脂フィルム材料のある特定の局面では、該ポリビニルアルコール樹脂フィルム材料は、溶剤をさらに含む。
【００１５】
本発明の広い局面によれば、上述したポリビニルアルコール樹脂フィルム材料の製造方法であって、けん化度が異なる複数のポリビニルアルコールを配合する工程を備え、前記ポリビニルアルコール全体での平均重合度が２０００以上、３５００以下であり、前記ポリビニルアルコール全体での平均けん化度が９３モル％を超えるポリビニルアルコール樹脂フィルム材料を得る、ポリビニルアルコール樹脂フィルム材料の製造方法が提供される。
【００１６】
本発明の広い局面によれば、上述したポリビニルアルコール樹脂フィルム材料をフィルム状にしたポリビニルアルコール樹脂フィルムを染色及び延伸することにより得られる偏光フィルムが提供される。
【００１７】
本発明の広い局面によれば、上述したポリビニルアルコール樹脂フィルム材料をフィルム状にして、ポリビニルアルコール樹脂フィルムを得るフィルム化工程と、前記ポリビニルアルコール樹脂フィルムを染色する染色工程と、前記ポリビニルアルコール樹脂フィルムを延伸する延伸工程とを備える、偏光フィルムの製造方法が提供される。
【００１８】
本発明に係る偏光フィルムの製造方法のある特定の局面では、該偏光フィルムの製造方法は、ホウ素化合物を用いて、固定処理を行う固定化工程をさらに備える。
【００１９】
本発明に係る偏光フィルムの製造方法のある特定の局面では、前記染色工程後に、前記延伸工程を行う。
【発明の効果】
【００２０】
本発明に係るポリビニルアルコール樹脂フィルム材料は、けん化度が異なる複数のポリビニルアルコールを含み、上記ポリビニルアルコール全体での平均重合度が２０００以上、３５００以下であり、上記ポリビニルアルコール全体での平均けん化度が９３モル％を超えるので、貼り付け時に接着界面に気泡が含まれるのを抑制可能な偏光フィルムを得ることができる。
【００２１】
本発明に係る偏光フィルム及び偏光フィルムの製造方法では、上述したポリビニルアルコール樹脂フィルム材料が用いられているので、偏光フィルムの貼り付け時に接着界面に気泡が含まれるのを抑制可能である。
【発明を実施するための形態】
【００２２】
以下、本発明の詳細を説明する。
【００２３】
（ポリビニルアルコール樹脂フィルム材料）
本発明に係るポリビニルアルコール（以下、ＰＶＡと記載することがある）樹脂フィルム材料は、ＰＶＡ樹脂フィルムを得るために用いられる。該ＰＶＡ樹脂フィルム材料は、偏光フィルムを形成するために用いられる。本発明に係るＰＶＡ樹脂フィルム材料は、ＰＶＡを含む。該ＰＶＡは、けん化度が異なる複数のＰＶＡを含む。上記ＰＶＡ全体での平均重合度は２０００以上、３５００以下である。上記ポリビニルアルコール全体での平均けん化度は９３モル％を超える。
【００２４】
本発明に係るＰＶＡ樹脂フィルム材料の製造方法は、けん化度が異なる複数のポリビニルアルコールを配合する工程を備える。本発明に係るＰＶＡ樹脂フィルム材料の製造方法では、上記ＰＶＡ全体での平均重合度が２０００以上、３５００以下であり、上記ＰＶＡ全体での平均けん化度が９３モル％を超えるＰＶＡ樹脂フィルム材料を得る。
【００２５】
本発明に係るＰＶＡ樹脂フィルム材料及び本発明に係るＰＶＡ樹脂フィルム材料の製造方法における上述した構成の採用によって、貼り付け時に気泡が含まれるのを抑制可能な偏光フィルムを得ることができる。本発明に係るＰＶＡ樹脂フィルム材料を用いてＰＶＡ樹脂フィルムを得て、該ＰＶＡ樹脂フィルムを用いて偏光フィルムを作製したときに、該偏光フィルムの貼り付け時に、接着界面に気泡が含まれ難くなる。従って、外観不良が少ない偏光板を得ることが可能になる。
【００２６】
さらに、本発明に係るＰＶＡ樹脂フィルム材料及び本発明に係るＰＶＡ樹脂フィルム材料の製造方法における上述した構成の採用によって、部分的なむらを抑制して、均一な偏光フィルムを得ることができる。具体的には、ＰＶＡ樹脂フィルム及び偏光フィルムにおける全体での架橋状態が均一になる。このため、偏光フィルムが高湿下で用いられた場合などに、膨潤し難くなる。この結果として、得られる液晶表示装置において、光学特性のむらが生じ難くなり、偏光度が低下し難くなる。
【００２７】
本発明者は、上記ＰＶＡが、けん化度が異なる複数のＰＶＡを含み、上記ＰＶＡ全体での平均重合度が２０００以上、３５００以下であり、上記ＰＶＡ全体での平均けん化度が９３モル％を超えることによって、貼り付け時に接着界面に気泡が含まれるのを抑制可能な偏光フィルムを得ることができ、更に部分的なむらを抑制して、均一な偏光フィルムを得ることができることを見出した。
【００２８】
以下、本発明に係るＰＶＡ樹脂フィルム材料に用いられる各成分の詳細を説明する。
【００２９】
（ポリビニルアルコール（ＰＶＡ））
上記ＰＶＡは、従来公知の方法に従って、ビニルエステルを重合してポリマーを得た後、ポリマーをけん化、すなわち加水分解することにより得られる。
【００３０】
上記ＰＶＡ全体での平均けん化度は、９３モル％を超える。偏光フィルムの貼り付け時の気泡のかみこみを抑制し、偏光フィルム全体の均一性をより一層高める観点からは、上記ＰＶＡ全体での平均けん化度は、好ましくは９３．５モル％以上、より好ましくは９４モル％以上、更に好ましくは９５モル％以上、好ましくは９９．９モル％以下、より好ましくは９８．５モル％以下、更に好ましくは９８．５モル％未満、特に好ましくは９８モル％以下、最も好ましくは９８モル％未満である。
【００３１】
上記平均けん化度は、以下のようにして測定される。上記ＰＶＡ樹脂フィルム材料に含まれている複数のＰＶＡを、ＰＶＡ樹脂フィルム材料中での重量比で、ＰＶＡ全体の濃度が３重量％となるように、ＤＭＳＯ−ｄ６（ジメチルスルホキシド−ｄ６）に加え、８０℃で９０分間加熱して、ＰＶＡ３重量％のＤＭＳＯ−ｄ６溶液を得る。ＤＭＳＯ−ｄ６溶液１００重量部に、標準物質としてテトラメチルシラン０．１重量部を添加し、２５℃で、１Ｈ−ＮＭＲ測定を行う。主鎖に対するアセチル基に由来するピークの積分比より、ＰＶＡ全体での平均けん化度を算出する。
【００３２】
上記ビニルエステルとしては、酢酸ビニル、ギ酸ビニル、プロピオン酸ビニル、酪酸ビニル、ピバリン酸ビニル、バーサティック酸ビニル、ラウリン酸ビニル、ステアリン酸ビニル及び安息香酸ビニル等が挙げられる。
【００３３】
上記ＰＶＡ全体に含まれている複数の上記ＰＶＡのけん化度（平均けん化度と区別してけん化度と呼ぶ）はそれぞれ、好ましくは９０モル％以上、より好ましくは９２モル％以上、好ましくは９９．９モル％以下、より好ましくは９８．５モル％以下、更に好ましくは９８．５モル％未満、特に好ましくは９８モル％未満である。
【００３４】
上記けん化度は、ＪＩＳ  Ｋ６７２６に準拠して測定される。けん化度は、けん化によるビニルアルコール単位に変換される単位のうち、実際にビニルアルコール単位にけん化されている単位の割合を示す。けん化度が上記下限以上であると、偏光フィルムの偏光性能がより一層高くなる。けん化度が上記上限以下であると、染色を短時間で行うことができ、偏光フィルムの生産性がより一層高くなる。偏光性能と偏光フィルムの生産性との双方をバランスよく高める観点からは、上記ＰＶＡのけん化度は９２モル％以上、９８．５モル％以下であることが特に好ましい。
【００３５】
上記けん化度の調整方法は特に限定されない。けん化度は、けん化条件すなわち加水分解条件により適宜調整可能である。
【００３６】
上記ＰＶＡ中の上記けん化度が最も大きいＰＶＡの上記けん化度と、上記ＰＶＡ中の上記けん化度が最も小さいＰＶＡの上記けん化度との差の絶対値は、好ましくは１０モル％以下、より好ましくは８モル％以下、更に好ましくは６モル％以下、最も好ましくは５．５モル％以下である。上記差の絶対値が上記上限以下であると、偏光フィルムの貼り付け時の気泡のかみこみがより一層抑えられ、偏光フィルム全体の均一性がより一層高くなる。
【００３７】
上記ＰＶＡ中の上記けん化度が最も大きいＰＶＡの上記けん化度と、上記ＰＶＡ中の上記けん化度が最も小さいＰＶＡの上記けん化度との差の絶対値は、０モル％を超え、好ましくは０．１モル％以上、より好ましくは０．５モル％以上、更に好ましくは１モル％以上である。上記差の絶対値が上記下限以上であると、偏光フィルムの貼り付け時の気泡のかみこみがより一層抑えられ、偏光フィルム全体の均一性がより一層高くなる。
【００３８】
上記ＰＶＡ中の上記けん化度が最も大きいＰＶＡと、上記ＰＶＡ中の上記けん化度が最も小さいＰＶＡとの合計の含有量は、上記ＰＶＡ全体１００重量％中、好ましくは２０重量％以上、より好ましくは３０重量％以上、更に好ましくは４０重量％以上、特に好ましくは５０重量％以上、１００重量％以下である。この合計の含有量が上記下限以上及び上記上限以下であると、偏光フィルムの貼り付け時の気泡のかみこみがより一層抑えられ、偏光フィルム全体の均一性がより一層高くなる。上記ＰＶＡ中の上記けん化度が最も大きいＰＶＡと、上記ＰＶＡ中の上記けん化度が最も小さいＰＶＡとの２種のみを用いてもよい。
【００３９】
上記ＰＶＡ全体での上記平均けん化度よりも大きいけん化度を有するＰＶＡのうち、最も配合量が多いＰＶＡの上記けん化度と、上記ＰＶＡ全体での上記平均けん化度よりも小さいけん化度を有するＰＶＡのうち、最も配合量が多いＰＶＡの上記けん化度との差の絶対値は、好ましくは１０モル％以下、より好ましくは８モル％以下、更に好ましくは６モル％以下、最も好ましくは５．５モル％以下である。上記差の絶対値が上記上限以下であると、偏光フィルムの貼り付け時の気泡のかみこみがより一層抑えられ、偏光フィルム全体の均一性がより一層高くなる。
【００４０】
上記ＰＶＡ全体での上記平均けん化度よりも大きいけん化度を有するＰＶＡのうち、最も配合量が多いＰＶＡの上記けん化度と、上記ＰＶＡ全体での上記平均けん化度よりも小さいけん化度を有するＰＶＡのうち、最も配合量が多いＰＶＡの上記けん化度との差の絶対値は、０モル％を超え、好ましくは０．１モル％以上、より好ましくは０．５モル％以上、更に好ましくは１モル％以上である。上記差の絶対値が上記下限以上であると、偏光フィルムの貼り付け時の気泡のかみこみがより一層抑えられ、偏光フィルム全体の均一性がより一層高くなる。
【００４１】
上記ＰＶＡ全体での上記平均けん化度よりも大きいけん化度を有するＰＶＡのうち、最も配合量が多いＰＶＡと、上記ＰＶＡ全体での上記平均けん化度よりも小さいけん化度を有するＰＶＡのうち、最も配合量が多いＰＶＡとの合計の含有量は、上記ＰＶＡ全体１００重量％中、好ましくは２０重量％以上、より好ましくは３０重量％以上、より一層好ましくは４０重量％以上、更に好ましくは５０重量％以上、更に一層好ましくは６０重量％以上、特に好ましくは７０重量％以上、最も好ましくは８０重量％以上、１００重量％以下である。この合計の含有量が上記下限以上及び上記上限以下であると、偏光フィルムの貼り付け時の気泡のかみこみがより一層抑えられ、偏光フィルム全体の均一性がより一層高くなる。
【００４２】
上記ビニルエステルを重合する際に用いる重合触媒としては、例えば、２−エチルヘキシルペルオキシジカーボネート（Ｔｉａｎｊｉｎ  ＭｃＥＩＴ社製「ＴｒｉｇｏｎｏｘＥＨＰ」）、２，２’−アゾビスイソブチロニトリル（ＡＩＢＮ）、ｔ−ブチルペルオキシネオデカノエート、ビス（４−ｔ−ブチルシクロヘキシル）ペルオキシジカーボネート、ジ−ｎ−プロピルペルオキシジカーボネート、ジ−ｎ−ブチルペルオキシジカーボネート、ジ−セチルペルオキシジカーボネート及びジ−ｓ−ブチルペルオキシジカーボネート等が挙げられる。上記重合触媒は、１種のみが用いられてもよく、２種以上が併用されてもよい。
【００４３】
また、上記ビニルエステルを重合して得られるポリマーは、上記ビニルエステルと他のモノマーとの共重合体であってもよい。すなわち、上記ＰＶＡは、ビニルエステルと他のモノマーとの共重合体を用いて形成されていてもよい。上記他のモノマーすなわち共重合されるコモノマーとしては、例えば、オレフィン類、（メタ）アクリル酸及びその塩、（メタ）アクリル酸エステル類、（メタ）アクリルアミド誘導体、Ｎ−ビニルアミド類、ビニルエーテル類、ニトリル類、ハロゲン化ビニル類、アリル化合物、マレイン酸及びその塩、マレイン酸エステル、イタコン酸及びその塩、イタコン酸エステル、ビニルシリル化合物、並びに酢酸イソプロピニル等が挙げられる。上記他のモノマーは、１種のみが用いられてもよく、２種以上が併用されてもよい。
【００４４】
上記オレフィン類としては、エチレン、プロピレン、１−ブテン及びイソブテン等が挙げられる。上記（メタ）アクリル酸エステル類としては、（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、及び（メタ）アクリル酸２−エチルヘキシル等が挙げられる。上記（メタ）アクリルアミド誘導体としては、アクリルアミド、ｎ−メチルアクリルアミド、Ｎ−エチルアクリルアミド、Ｎ，Ｎ−ジメチルアクリルアミド、及び（メタ）アクリルアミドプロパンスルホン酸及びその塩等が挙げられる。上記Ｎ−ビニルアミド類としては、Ｎ−ビニルピロリドン等が挙げられる。上記ビニルエーテル類としては、メチルビニルエーテル、エチルビニルエーテル、ｎ−プロピルビニルエーテル、ｉ−プロピルビニルエーテル及びｎ−ブチルビニルエーテル等が挙げられる。上記ニトリル類としては、（メタ）アクリロニトリル等が挙げられる。上記ハロゲン化ビニル類としては、塩化ビニル及び塩化ビニリデン等が挙げられる。上記アリル化合物としては、酢酸アリル及び塩化アリル等が挙げられる。上記ビニルシリル化合物としては、ビニルトリメトキシシラン等が挙げられる。
【００４５】
上記ＰＶＡと上記他のモノマーとを共重合し、変性ＰＶＡとする場合には、変性量は好ましくは１５モル％以下、より好ましくは５モル％以下である。すなわち、変性ＰＶＡにおけるビニルエステルに由来する構造単位と上記他のモノマーに由来する構造単位の合計１００モル％中、上記ビニルエステルに由来する構造単位は好ましくは８５モル％以上、より好ましくは９５モル％以上であり、上記他のモノマーに由来する構造単位は好ましくは１５モル％以下、より好ましくは５モル％以下である。なお、本明細書において、ポリビニルアルコール（ＰＶＡ）には、変性ポリビニルアルコール（変性ＰＶＡ）が含まれる。
【００４６】
上記ＰＶＡ全体での平均重合度は、２０００以上、３５００以下である。偏光フィルムの貼り付け時の気泡のかみこみを抑制し、並びに偏光フィルム全体の均一性をより一層高める観点からは、上記ＰＶＡ全体での平均重合度は、好ましくは２５００以上、より好ましくは２７００以上、好ましくは３０００以下である。
【００４７】
上記平均重合度は、以下のようにして測定される。上記ＰＶＡ樹脂フィルム材料に含まれている複数のＰＶＡを、ＰＶＡ樹脂フィルム材料中での重量比で、ＰＶＡ全体の濃度が１重量％となるように、水に加え、９５℃で２時間加熱して、ＰＶＡ１重量％の水溶液を得る。得られた水溶液を用いて、ＪＩＳ  Ｋ６７２６に準拠して、重合度を測定し、得られた重合度を平均重合度とする。
【００４８】
上記ＰＶＡ全体に含まれている複数の上記ＰＶＡのそれぞれの重合度（平均重合度と区別して重合度と呼ぶ）は特に限定されない。上記ＰＶＡの重合度は好ましくは１０００以上、より好ましくは１５００以上、更に好ましくは１８００以上、特に好ましくは２０００以上、好ましくは４０００以下、より好ましくは３５００以下、更に好ましくは３０００以下である。重合度が上記下限以上であると、偏光フィルムの強度がより一層高くなる。重合度が上記上限以下であると、ＰＶＡの溶剤に対する溶解性が高くなり、流延によるフィルム化がより一層容易になる。なお、上記重合度は、ＪＩＳ  Ｋ  ６７２６に準拠して測定される。
【００４９】
ＰＶＡ樹脂フィルムの耐湿性をより一層高める観点からは、上記ＰＶＡ全体に含まれている複数の上記ＰＶＡの上記重合度はそれぞれ、好ましくは２０００以上、より好ましくは２５００以上、更に好ましくは２７００以上、好ましくは３０００以下である。重合度がこの範囲内であると、ＰＶＡ樹脂フィルムが高湿度環境下に晒されても、ＰＶＡ樹脂フィルムが変形しにくくなる。このため、湿度の高い環境での加工や使用に適したＰＶＡ樹脂フィルムを得ることが可能である。
【００５０】
上記ＰＶＡ中の上記重合度が最も大きいＰＶＡの上記重合度と、上記ＰＶＡ中の上記重合度が最も小さいＰＶＡの上記重合度との差の絶対値は、好ましくは１６００以下、より好ましくは１０００以下、更に好ましくは５００以下である。上記差の絶対値が上記上限以下であると、偏光フィルムの貼り付け時の気泡のかみこみがより一層抑えられ、偏光フィルム全体の均一性がより一層高くなる。
【００５１】
上記ＰＶＡ中の上記重合度が最も大きいＰＶＡの上記重合度と、上記ＰＶＡ中の上記重合度が最も小さいＰＶＡの上記重合度との差の絶対値は、好ましくは１００以上、より好ましくは５０以上である。上記差の絶対値が上記上限以下であると、偏光フィルムの貼り付け時の気泡のかみこみがより一層抑えられ、偏光フィルム全体の均一性がより一層高くなる。
【００５２】
上記ＰＶＡ中の上記重合度が最も大きいＰＶＡと、上記ＰＶＡ中の上記重合度が最も小さいＰＶＡとの合計の含有量は、上記ＰＶＡ全体１００重量％中、好ましくは２０重量％以上、より好ましくは３０重量％以上、更に好ましくは４０重量％以上、最も好ましくは５０重量％以上、１００重量％以下である。この合計の含有量が上記下限以上及び上記上限以下であると、偏光フィルムの貼り付け時の気泡のかみこみがより一層抑えられ、偏光フィルム全体の均一性がより一層高くなる。上記ＰＶＡ中の上記重合度が最も大きいＰＶＡと、上記ＰＶＡ中の上記重合度が最も小さいＰＶＡとの２種のみを用いてもよい。
【００５３】
上記ＰＶＡ全体での上記平均重合度よりも大きい重合度を有するＰＶＡのうち、最も配合量が多いＰＶＡの上記重合度と、上記ＰＶＡ全体での上記平均重合度よりも小さい重合度を有するＰＶＡのうち、最も配合量が多いＰＶＡの上記重合度との差の絶対値は、好ましくは１６００以下、より好ましくは５００以下である。上記差の絶対値が上記上限以下であると、偏光フィルムの貼り付け時の気泡のかみこみがより一層抑えられ、偏光フィルム全体の均一性がより一層高くなる。
【００５４】
上記ＰＶＡ全体での上記平均重合度よりも大きい重合度を有するＰＶＡのうち、最も配合量が多いＰＶＡの上記重合度と、上記ＰＶＡ全体での上記平均重合度よりも小さい重合度を有するＰＶＡのうち、最も配合量が多いＰＶＡの上記重合度との差の絶対値は、好ましくは１００以上、より好ましくは５０以上である。上記差の絶対値が上記上限以下であると、偏光フィルムの貼り付け時の気泡のかみこみがより一層抑えられ、偏光フィルム全体の均一性がより一層高くなる。
【００５５】
上記ＰＶＡ全体での上記平均重合度よりも大きい重合度を有するＰＶＡのうち、最も配合量が多いＰＶＡと、上記ＰＶＡ全体での上記平均重合度よりも小さい重合度を有するＰＶＡとの合計の含有量は、上記ＰＶＡ全体１００重量％中、好ましくは２０重量％以上、より好ましくは３０重量％以上、より一層好ましくは４０重量％以上、更に好ましくは５０重量％以上、更に一層好ましくは６０重量％以上、特に好ましくは７０重量％以上、最も好ましくは８０重量％以上、１００重量％以下である。この合計の含有量が上記下限以上及び上記上限以下であると、偏光フィルムの貼り付け時の気泡のかみこみがより一層抑えられ、偏光フィルム全体の均一性がより一層高くなる。
【００５６】
上記ＰＶＡ樹脂フィルムが溶剤を含む場合には、上記ＰＶＡ全体と溶剤との合計１００重量％中、上記ＰＶＡ全体の含有量は好ましくは１重量％以上、より好ましくは５重量％以上、好ましくは６５重量％以下、より好ましくは５５重量％以下である。ＰＶＡ全体の含有量が上記下限以上であると、乾燥時間がより一層短くなり、より一層良好な品質のＰＶＡ樹脂フィルムが得られる。ＰＶＡ全体の含有量が上記上限以下であると、ＰＶＡ樹脂フィルム材料の流涎が容易になる。
【００５７】
（防腐剤）
ＰＶＡを用いてＰＶＡ樹脂フィルムを作製する際に、一般に、ＰＶＡを溶剤に溶解させる。従来、ＰＶＡと溶剤とを含む溶液中には、防腐剤は配合されていなかった。従来、防腐剤が腐食を抑えること自体は公知であるが、偏光フィルムを形成するためのＰＶＡ樹脂フィルムを得るための、ＰＶＡと溶剤とを含む溶液中には、防腐剤を配合することは一切行われていなかった。このため、仮に、従来のＰＶＡと溶剤とを含む溶液が長期間保管されたり、高温条件や高湿条件などに晒されたりすると、溶液において腐食が生じるという問題があった。この結果、良好な偏光フィルムが得られなかったり、複数の偏光フィルムの品質にばらつきが生じたりしやすかった。
【００５８】
これに対して、ＰＶＡと防腐剤とを配合することで、ＰＶＡ樹脂フィルム材料の腐食を効果的に抑制できる。さらに、良好かつ均質なＰＶＡ樹脂フィルム及び偏光フィルムを得ることができる。
【００５９】
上記防腐剤としては、イソチアゾロン化合物、グルタルアルデヒド及び第四級アンモニウム化合物等が挙げられる。これら以外の防腐剤を用いてもよい。上記防腐剤は、１種のみが用いられてもよく、２種以上が併用されてもよい。
【００６０】
腐食がより一層効果的に抑えられることから、上記防腐剤は、複素環を有する化合物であることが好ましい。腐食がより一層効果的に抑えられることから、上記複素環は、環内に、窒素原子及び硫黄原子を含むことが好ましい。
【００６１】
腐食がより一層効果的に抑えられることから、上記防腐剤は、イソチアゾロン化合物であることが好ましい。上記イソチアゾロン化合物としては、２−メチル−４−イソチアゾリン−３−オン、２−オクチル−４−イソチアゾリン−３−オン、５−クロロ−２−メチル−４−イソチアゾリン−３−オン、５−クロロ−３−メチルイソチアゾール−３−オン、及び２−メチルイソチアゾール−３−オン等が挙げられる。上記第四級アンモニウム化合物としては、塩化ベンジルデシルジメチルアンモニウム、塩化ジデシルジメチルアンモニウム及び塩化セチルピリジニウム等が挙げられる。
【００６２】
上記ＰＶＡ樹脂フィルム材料において、上記ＰＶＡ全体１００重量部に対して、上記防腐剤の含有量は好ましくは０．０３重量部以上、より好ましくは０．１重量部以上、好ましくは１重量部以下、より好ましくは０．３重量部以下である。ＰＶＡ全体の含有量が上記下限以上及び上記上限以下であると、ＰＶＡ樹脂フィルム材料の腐食がより一層抑えられ、より一層良好かつ均質な偏光フィルムが得られる。
【００６３】
（溶剤）
上記ＰＶＡ樹脂フィルム材料は、溶剤を含むことが好ましい。上記ＰＶＡ樹脂フィルム材料が溶剤を含まない場合には、上記ＰＶＡ樹脂フィルム材料は、溶剤が添加されて用いられることが好ましい。ＰＶＡと溶剤とを含む材料では、腐食がより一層生じやすいという問題がある。これに対して、ＰＶＡ樹脂フィルム材料が防腐剤を含むことで、ＰＶＡ樹脂フィルムが溶剤を含んでいても、腐食が効果的に抑えられる。
【００６４】
また、上記ＰＶＡ樹脂フィルム材料が溶剤を含むことで、支持部材上にＰＶＡ樹脂フィルム材料を流涎させ、乾燥して、ＰＶＡ樹脂フィルムを得ることができる。
【００６５】
上記溶剤は、ＰＶＡを溶解可能であることが好ましい。上記溶剤としては、水及び有機溶剤等が挙げられる。上記溶剤は、１種のみが用いられてもよく、２種以上が併用されてもよい。
【００６６】
上記有機溶剤としては、例えば、ジメチルスルホキシド、ジメチルホルムアミド、ジメチルアセトアミド、Ｎ−メチルピロリドン、エチレングリコール、グリセリン、プロピレングリコール、ジエチレングリコール、トリエチレングリコール、テトラエチレングリコール、トリメチロールプロパン、エチレンジアミン、ジエチレントリアミン及びジグリセリン等が挙げられる。
【００６７】
上記ＰＶＡの溶解性に優れていることから、上記溶剤は、水、グリセリン又はジメチルスルホキシドを含むことが好ましい。上記溶剤は、水を含むことが好ましく、グリセリンを含むことが好ましく、ジメチルスルホキシドを含むことが好ましい。上記ＰＶＡの溶解性に優れていることから、上記溶剤は、水であるか、水とグリセリンとの混合溶剤であるか、又はジメチルスルホキシドであることが特に好ましい。
【００６８】
上記溶剤は、多価アルコールを含むことが好ましい。多価アルコールは、可塑剤としても作用し、ＰＶＡ樹脂フィルム材料の延伸性を高める。上記多価アルコールとしては、エチレングリコール、グリセリン、プロピレングリコール、ジエチレングリコール、ジグリセリン及びトリエチレングリコール等が挙げられる。ＰＶＡ樹脂フィルム材料の延伸性をより一層高める観点からは、上記多価アルコールは、ジグリセリン、エチレングリコール又はグリセリンであることが好ましい。上記多価アルコールは、ジグリセリンを含むことが好ましく、エチレングリコールを含むことが好ましく、グリセリンを含むことが好ましい。
【００６９】
上記ＰＶＡ樹脂フィルム材料が溶剤を含む場合には、上記ＰＶＡ全体と溶剤との合計１００重量％中、上記溶剤の含有量は好ましくは１０重量％以上、より好ましくは３５重量％以上、更に好ましくは４５重量％以上、好ましくは９９重量％以下、より好ましくは９５重量％以下、更に好ましくは９０重量％以下である。溶剤の含有量が上記下限以上であると、ＰＶＡ樹脂フィルム材料の流涎が容易になる。溶剤の含有量が上記上限以下であると、乾燥時間がより一層短くなり、より一層良好な品質のＰＶＡ樹脂フィルムが得られる。
【００７０】
上記ＰＶＡ樹脂フィルム材料において、上記ＰＶＡ全体１００重量部に対して、上記多価アルコールの含有量は好ましくは０．１重量部以上、より好ましくは１重量部以上、好ましくは１００重量部以下、より好ましくは２５重量部以下である。上記多価アルコールの含有量が上記下限以上であると、染色性及び延伸性がより一層良好になる。上記多価アルコールの含有量が上記上限以下であると、ＰＶＡ樹脂フィルムの柔軟性が適度になり、染色工程や延伸工程でのＰＶＡ樹脂フィルムの取扱い性がより一層高くなる。
【００７１】
（他の成分）
上記ＰＶＡ樹脂フィルム材料は、界面活性剤を含むことが好ましい。該界面活性剤は、ＰＶＡ樹脂フィルム材料に消泡効果を付与する。このため、界面活性剤の使用により、気泡の含有が抑えられた良好なＰＶＡ樹脂フィルムが得られる。上記界面活性剤は、１種のみが用いられてもよく、２種以上が併用されてもよい。
【００７２】
上記界面活性剤は特に限定されない。上記界面活性剤としては、アニオン性界面活性剤及びカチオン性界面活性剤が挙げられる。消泡効果をより一層効果的に得る観点からは、上記界面活性剤は、アニオン性界面活性剤又はカチオン性界面活性剤であることが好ましい。上記界面活性剤は、アニオン性界面活性剤であることが好ましく、カチオン性界面活性剤であることも好ましい。
【００７３】
（偏光フィルム及び偏光フィルムの製造方法）
本発明に係る偏光フィルムは、上述したポリビニルアルコール樹脂フィルム材料をフィルム状にしたポリビニルアルコール樹脂フィルムを染色及び延伸することにより得られる。
【００７４】
本発明に係る偏光フィルムの製造方法は、上述したポリビニルアルコール樹脂フィルム材料をフィルム状にして、ポリビニルアルコール樹脂フィルムを得るフィルム化工程と、上記ポリビニルアルコール樹脂フィルムを染色する染色工程と、上記ポリビニルアルコール樹脂フィルムを延伸する延伸工程とを備える。上記延伸工程は、上記染色工程前に行われてもよく、上記染色工程時に行われてもよく、上記染色工程後に行われてもよい。上記延伸工程は、上記染色工程前又は上記染色工程時に行われてもよく、上記染色工程時又は上記染色工程後に行われてもよい。
【００７５】
本発明に係る偏光フィルムの製造方法では、固定処理を行う固定化工程をさらに備えることが好ましい。固定化工程では、ホウ素化合物を用いることが好ましい。固定化工程は、染色工程後の延伸工程時に行ってもよく、染色工程かつ延伸工程後に行ってもよい。
【００７６】
上記ＰＶＡ樹脂フィルム材料を用いてＰＶＡ樹脂フィルムを得る際には、上記ＰＶＡを適宜の方法でフィルム状にする方法が用いられる。支持部材上に、ＰＶＡと溶剤とを含むＰＶＡ樹脂フィルム材料を流延し、乾燥する方法が好適に用いられる。
【００７７】
上記支持部材は支持フィルムであることが好ましい。上記支持部材は、ＰＶＡ樹脂フィルム材料の流延時に、ＰＶＡ樹脂フィルム材料を表面上に維持し、かつＰＶＡ樹脂フィルムを支持可能であることが好ましい。上記支持部材の材料としては、例えば、ポリオレフィン、ポリエチレンテレフタレート及びアクリル樹脂等が挙げられる。上記ポリオレフィンとしては、エチレン及びポリプロピレン等が挙げられる。
【００７８】
偏光フィルムに適した厚みにする観点からは、上記ＰＶＡ樹脂フィルムの厚みは、延伸後の厚みで、好ましくは１０μｍ以上、好ましくは２００μｍ以下である。
【００７９】
支持部材上にＰＶＡ樹脂フィルムを流延した後の乾燥方法は、適宜の方法を用いることができ、特に限定されない。乾燥方法としては、自然乾燥する方法、及びＰＶＡのガラス転移温度以下の温度での加熱乾燥する方法等が挙げられる。
【００８０】
上記ＰＶＡ樹脂フィルムを染色するために、適宜の染料が用いられる。上記染料としては、ヨウ素−ヨウカリウム、ダイレクトブラック１７，１９，１５４、ダイレクトブラウン４４，１０６，１９５，２１０，２２３、ダイレクトレッド２，２３，２８，３１，３７，３９，７９，８１，２１０，２４２，２４７、ダイレクトブルー１，１５，２２，７８，９０，１０８，１５１，１５８，２０２，２３６，２４９，２７０、ダイレクトバイオレット９，１２，５１，９８、ダイレクトグリーン１，８５、ダイレクトイエロー８，１２，４４，８６，８７、並びにダイレクトオレンジ２６，３９，１０６，１０７等の二色性染料が挙げられる。上記染料は１種のみが用いられてもよく、２種以上が併用されてもよい。
【００８１】
上記染色工程では、上記染料を含む溶液中にＰＶＡ樹脂フィルムを浸漬すればよい。ＰＶＡ樹脂フィルム上に上記染料を含む溶液を塗工してもよい。
【００８２】
また、流延によりＰＶＡ樹脂フィルムを支持部材上に形成する方法では、支持部材からＰＶＡ樹脂フィルムを剥離して、ＰＶＡ樹脂フィルムを染色してもよい。また、支持部材上に、ＰＶＡ樹脂フィルムを積層した状態で、ＰＶＡ樹脂フィルムを染色してもよい。支持部材上に、ＰＶＡ樹脂フィルムを積層した状態で染色する場合には、染色工程前に延伸工程を行うことが好ましい。上記ＰＶＡの平均けん化度が９２〜９８．５モル％の範囲内である場合には、染色を速やかに行うことができ、偏光フィルムの生産効率を高めることができる。
【００８３】
上記延伸工程では、ＰＶＡ樹脂フィルムを一軸延伸してもよく、一軸延伸以外の延伸を行ってもよい。ＰＶＡ樹脂フィルムを一軸延伸することが好ましい。延伸方法としては、湿式延伸法及び乾熱延伸法等が挙げられる。上記染色工程時に上記延伸工程を行う場合には、上記染料を含む溶液中にＰＶＡ樹脂フィルムを浸漬した状態で延伸すればよい。
【００８４】
支持部材上にＰＶＡ樹脂フィルムを積層した状態で、上記ＰＶＡ樹脂フィルムを延伸してもよく、支持部材からＰＶＡ樹脂フィルムを剥離した後、ＰＶＡ樹脂フィルムを延伸してもよい。
【００８５】
上記染色工程前に上記延伸工程を行う場合には、支持部材上にＰＶＡ樹脂フィルムが積層された状態で、ＰＶＡ樹脂フィルムを延伸することが好ましい。この場合には、ＰＶＡ樹脂フィルムがより一層均一に延伸される。
【００８６】
上記染色工程後に上記延伸工程を行う場合などには、大気中でＰＶＡ樹脂フィルムを延伸してもよい。
【００８７】
延伸温度は特に限定されない。延伸温度は好ましくは３０℃以上、より好ましくは５０℃以上、好ましくは１８０℃以下、より好ましくは９０℃以下である。ＰＶＡ樹脂フィルムを単独で湿式延伸する場合には、延伸温度は好ましくは３０℃以上、好ましくは９０℃以下である。ＰＶＡ樹脂フィルムを単独で乾熱延伸する場合は、延伸温度は好ましくは５０℃以上、好ましくは１８０℃以下である。支持部材上にＰＶＡ樹脂フィルムを積層した状態で乾熱延伸する場合などには、支持部材の種類によるが、支持部材が延伸される温度以上、かつ、ＰＶＡ樹脂フィルムの劣化や分解が起こらない温度以下に、延伸温度を設定することが好ましい。支持部材が湿式延伸に適用可能である場合には、湿式延伸してもよい。
【００８８】
延伸倍率は好ましくは４倍以上、より好ましくは５倍以上である。延伸倍率が上記下限以上であると、偏光フィルムの偏光性能がより一層高くなる。延伸倍率の上限は、均一に延伸可能であるように適宜設定される。延伸倍率は、好ましくは１５倍以下、より好ましくは８倍以下である。
【００８９】
上記固定化工程では、ＰＶＡ樹脂フィルムに染料を固定化する。上記固定化工程における固定処理は、従来公知の処理を採用可能である。ホウ素原子を含む溶液中に、ＰＶＡ樹脂フィルムを浸漬することにより、固定処理を行うことができる。上記ホウ素原子を含む溶液は、例えば、ホウ酸又はホウ素化合物を含む。上記固定処理における温度は特に限定されない。上記固定処理における温度は、好ましくは３０℃以上、好ましくは９０℃以下である。
【００９０】
上記ＰＶＡの平均けん化度が９２〜９８．５モル％の範囲内である場合には、固定処理を速やかに行うことができ、偏光フィルムの生産効率を高めることができる。
【００９１】
上記のように、染色工程、延伸工程及び固定化工程を経た後、乾燥することが好ましい。この乾燥は、自然乾燥により行ってもよい。乾燥速度を高めるには、加熱乾燥することが望ましい。加熱乾燥する場合には、加熱温度は好ましくは３０℃以上、より好ましくは５０℃以上、好ましくは１５０℃以下、より好ましくは１００℃以下である。
【００９２】
上記偏光フィルムの厚みは、好ましくは１０μｍ以上、好ましくは２００μｍ以下である。
【００９３】
本発明に係るＰＶＡ樹脂フィルム材料は、ポリビニルアルコール樹脂フィルム材料をフィルム状にしたポリビニルアルコール樹脂フィルムを染色及び延伸することにより得られる偏光フィルムと、上記偏光フィルムに接着された保護フィルムとを備える保護フィルム付き偏光フィルムを得るために好適に用いられる。上記偏光フィルムは、液晶表示装置の偏光板などの様々な光学デバイスや表示デバイスに用いられる。上記偏光フィルムは、偏光フィルムの両面又は片面に保護フィルム（保護膜）を積層し、偏光板を得るために用いられることが好ましい。上記保護フィルム付き偏光フィルムは、偏光板であることが好ましい。
【００９４】
上記保護フィルムとしては、セルロースアシレートフィルム、アクリルフィルム及びポリエステルフィルム等が挙げられる。なかでも、セルロースアシレートフィルムが好ましい。
【００９５】
上記セルロースアシレートフィルムとしては、トリアセチルセルロース（ＴＡＣ）フィルム及び酢酸・酪酸セルロース（ＣＥＢ）フィルム等が挙げられる。なかでも、トリアセチルセルロース（ＴＡＣ）フィルムが好ましい。
【００９６】
偏光板を得る際接着に用いられる接着剤としては、ＰＶＡ接着剤及びウレタン接着剤等が挙げられる。
【００９７】
以下、本発明の具体的な実施例及び比較例を挙げることにより、本発明を明らかにする。本発明は以下の実施例に限定されない。
【００９８】
以下のＰＶＡを用意した。
【００９９】
ＰＶＡ１（セキスイ・スペシャリティ・ケミカルズ社製「ＣＥＬＶＯＬ  Ｃ３５０」、重合度２５００、けん化度９８．５モル％）
ＰＶＡ２（セキスイ・スペシャリティ・ケミカルズ社製「ＣＥＬＶＯＬ  Ｃ５４３」、重合度２５００、けん化度９３．０モル％）
ＰＶＡ３（日本酢ビ・ポバール社製「ＪＭ３３」、重合度３３００、けん化度９５．２モル％）
ＰＶＡ４（日本酢ビ・ポバール社製「ＪＦ１７」、重合度１７００、けん化度９８．９モル％）
ＰＶＡ５（日本酢ビ・ポバール社製「ＪＦ０５」、重合度５００、けん化度９８．８モル％）
ＰＶＡ６（日本酢ビ・ポバール社製「ＪＴ０５」、重合度５００、けん化度９４．１モル％）
ＰＶＡ７（日本酢ビ・ポバール社製「ＪＰ３３」、重合度３３００、けん化度８８．７モル％）
ＰＶＡ８（セキスイ・スペシャリティ・ケミカルズ社製「ＣＥＬＶＯＬ  Ｃ１６５」、重合度２５００、けん化度９９．３モル％）
【０１００】
（実施例１）
ＰＶＡ１（セキスイ・スペシャリティ・ケミカルズ社製「ＣＥＬＶＯＬ  Ｃ３５０」、重合度２５００、けん化度９８．５モル％）５０重量部と、ＰＶＡ２（セキスイ・スペシャリティ・ケミカルズ社製「ＣＥＬＶＯＬ  Ｃ５４３」、重合度２５００、けん化度９３．０モル％）５０重量部と、グリセリン１０重量部と、防腐剤であるイソチアゾロン化合物（三愛石油社製「サンアイバック  ＩＴ−２０Ｐ」）０．１５重量部とを混合した混合物に水を添加し、９５℃で９０分加熱させ、混合物濃度が４０重量％であるＰＶＡ樹脂フィルム材料（水溶液）を調製した。
【０１０１】
得られたＰＶＡ樹脂フィルム材料を、支持部材であるポリプロピレンフィルム上に塗布し、乾燥させ、ＰＶＡ樹脂フィルムを得た。
【０１０２】
支持部材上にＰＶＡ樹脂フィルムが積層された積層物を、ヨウ素０．４ｇ／Ｌ及びヨウ化カリウム４０ｇ／Ｌの濃度でヨウ素及びヨウ化カリウムを含む水溶液中に、３０℃の温度で１２０秒間（染色時間）浸漬し、染色した。次に、５５℃のホウ酸４０ｇ／Ｌの濃度でホウ酸を含む水溶液中に、支持部材上にＰＶＡ樹脂フィルムが積層された積層物を、５分間（ホウ酸処理時間）浸漬するのと同時に、延伸倍率５．５倍及び延伸温度５５℃の条件で一軸延伸し、偏光フィルムを得た。
【０１０３】
得られた偏光フィルムの厚みは２５μｍであった。この偏光フィルムに厚み８０μｍのトリアセチルセルロースフィルムを貼り合わせ、偏光板を得た。
【０１０４】
（実施例２〜５及び比較例１〜３）
ＰＶＡの種類及び配合量を下記の表１に示すように変更したこと以外は実施例１と同様にして、ＰＶＡ樹脂フィルム材料、偏光フィルム及び偏光板を得た。
【０１０５】
（評価）
（１）平均けん化度
ＰＶＡ樹脂フィルム材料に用いた複数のＰＶＡを、ＰＶＡ樹脂フィルム材料中での重量比で、ＰＶＡ全体の濃度が３重量％となるように、ＤＭＳＯ−ｄ６（ジメチルスルホキシド−ｄ６）に加え、８０℃で９０分間加熱して、ＰＶＡ３重量％のＤＭＳＯ−ｄ６溶液を得た。ＤＭＳＯ−ｄ６溶液１００重量部に、標準物質としてテトラメチルシラン０．１重量部を添加し、２５℃で、１Ｈ−ＮＭＲ測定を行った。主鎖に対するアセチル基に由来するピークの積分比より、ＰＶＡ全体での平均けん化度を算出した。
【０１０６】
（２）平均重合度
ＰＶＡ樹脂フィルム材料に用いた複数のＰＶＡを、ＰＶＡ樹脂フィルム材料中での重量比で、ＰＶＡ全体の濃度が１重量％となるように、水に加え、９５℃で２時間加熱して、ＰＶＡ１重量％の水溶液を得た。得られた水溶液を用いて、ＪＩＳ  Ｋ６７２６に準拠して、重合度を測定し、得られた重合度を平均重合度とした。
【０１０７】
（３）ＰＶＡの混合性
得られたＰＶＡ樹脂フィルムを実体顕微鏡（ニコン社製「ＳＭＺ１０００」）にて観察した。複数のＰＶＡの混合性を下記の基準で判定した。
【０１０８】
［ＰＶＡの混合性の判定基準］
○○：相分離が観察されない
○：平均直径５０μｍ未満の海島構造が観察される
△：平均直径が５０μｍ以上、１００μｍ未満の海島構造が観察される
×：平均直径が１００μｍ以上の海島構造が観察される
【０１０９】
（４）気泡のかみこみ
得られた偏光板を太陽光に透かして、偏光フィルムの接着界面に気泡が含まれているか否かを観察した。気泡のかみこみを下記の基準で判定した。
【０１１０】
［気泡のかみこみの判定基準］
○○：接着界面に気泡が含まれていない
○：接着界面に平均直径５００μｍ未満の小さな気泡が含まれており、わずかに偏光むらがある
△：接着界面に平均直径５００μｍ以上の大きな気泡が含まれており、偏光むらがある
×：偏光フィルムが膨潤しており、偏光フィルムの表面に凹凸があり、接着界面に多くの気泡が含まれている
【０１１１】
（５）偏光度の測定
得られた偏光板の偏光度Ｐを、島津製作所社製の分光光度計ＵＶ−３１０１ＰＣ装置を用いて、クロス透過率及びパラレル透過率を測定して求めた。なお、クロス透過率をＹＣ、パラレル透過率をＹＰとしたとき、偏光度Ｐは下記式で表される。
【０１１２】
偏光度Ｐ＝｛（ＹＰ−ＹＣ）／（ＹＰ＋ＹＣ）｝１／２
【０１１３】
（６）偏光フィルムにおける架橋均一性（偏光度の変化量）
得られた偏光板を湿度８０％及び温度８０℃の環境に５００時間放置した。放置後の偏光板における偏光度を測定した。なお、偏光フィルムにおける架橋が不均一であると、放置前後で偏光度が変化する。
【０１１４】
偏光度の変化量＝（放置前の偏光板における偏光度）−（放置後の偏光板における偏光度）
【０１１５】
結果を下記の表１に示す。
【０１１６】
【表１】
2013241486.tif 000002